(57)【要約】      （修正有）【課題】顔料の分散安定性、印刷物の耐候性、印刷物の発光適性、印刷物の耐ブロッキング性などの印刷適性を十分に備えたインキ組成物の提供。【解決手段】顔料、バインダー樹脂、および溶剤を含むインキ組成物であって、前記顔料が、Ｃ．Ｉ．ピグメントイエロー１４やＣ．Ｉ．ピグメントオレンジ１６等で例示される特定構造で表される蛍光性有機顔料であり、前記バインダー樹脂が、ポリウレタン樹脂、およびポリアミド樹脂から選ばれる１種以上であるベースポリマーと、セルロース誘導体であり、前記ベースポリマーと前記セルロース誘導体の質量比が６５／３５〜９０／１０であるインキ組成物。【選択図】なし【特許請求の範囲】
【請求項１】
顔料、バインダー樹脂、および溶剤を含むインキ組成物であって、
前記顔料が、一般式（１）：
【化１】
2018199802.tif 000012
（一般式（１）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、
一般式（２）：
【化２】
2018199802.tif 000013
（一般式（２）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、および
一般式（３）：
【化３】
2018199802.tif 000014
（一般式（３）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物からなる群より選ばれる１種以上の蛍光性有機顔料であり、
前記バインダー樹脂が、ポリウレタン樹脂、およびポリアミド樹脂からなる群より選ばれる１種以上であるベースポリマーと、セルロース誘導体であり、
前記ベースポリマーと前記セルロース誘導体の質量比（ベースポリマー／セルロース誘導体）が６５／３５〜９０／１０であることを特徴とするインキ組成物。
【請求項２】
前記顔料が、前記バインダー樹脂１００質量部に対して、５０〜２００質量部であることを特徴とする請求項１記載のインキ組成物。
【請求項３】
前記顔料が、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー５５、Ｃ．Ｉ．ピグメントイエロー６３、Ｃ．Ｉ．ピグメントイエロー７７、Ｃ．Ｉ．ピグメントイエロー８１、Ｃ．Ｉ．ピグメントイエロー８３、Ｃ．Ｉ．ピグメントイエロー８７、Ｃ．Ｉ．ピグメントイエロー１０６、Ｃ．Ｉ．ピグメントイエロー１１３、Ｃ．Ｉ．ピグメントイエロー１１４、Ｃ．Ｉ．ピグメントイエロー１２４、Ｃ．Ｉ．ピグメントイエロー１２６、Ｃ．Ｉ．ピグメントイエロー１２７、Ｃ．Ｉ．ピグメントイエロー１５２、Ｃ．Ｉ．ピグメントイエロー１７０、Ｃ．Ｉ．ピグメントイエロー１７２、Ｃ．Ｉ．ピグメントイエロー１７６、Ｃ．Ｉ．ピグメントオレンジ１５、およびＣ．Ｉ．ピグメントオレンジ１６からなる群より選ばれる１種以上であることを特徴とする請求項１または２記載のインキ組成物。
【請求項４】
グラビア印刷インキ組成物、またはフレキソ印刷インキ組成物であることを特徴とする請求項１〜３のいずれかに記載のインキ組成物。
【請求項５】
請求項１〜４のいずれかに記載のインキ組成物を用いて印刷してなることを特徴とする印刷物。
【発明の詳細な説明】
【技術分野】
【０００１】
本発明は、インキ組成物、当該インキ組成物を用いて印刷してなる印刷物に関する。
【背景技術】
【０００２】
蛍光体、燐光体、蓄光体などに代表される、いわゆる紫外線励起発光体は、紫外線を照射することで励起して発光する特性を有している。この発光という現象は、容易に目視確認可能であるとともに、コピー機による複写物や家庭用プリンターによる出力物では再現が困難であるため、銀行券や諸証券などのセキュリティ印刷物に対して、真正品と偽造品を区別するための真偽判別要素の一つとして、従来から広く用いられてきた。
【０００３】
上記の真偽判別の技術としては、例えば、紫外線遮断材であるチタンを含有する白インキなどを使用した偽造防止システム（特許文献１）、メタリックインキを使用した偽造防止システム（特許文献２）、ユウロピウム付活酸化イットリウム蛍光体とマンガン付活ケイ酸亜鉛蛍光体を含有する受容層塗工液を使用した偽造防止システム（特許文献３）などが挙げられる。
【先行技術文献】
【特許文献】
【０００４】
【特許文献１】特開２０１３−９１２９６号公報
【特許文献２】特開２０１２−２５０９２号公報
【特許文献３】特開２０１３−６３５６号公報
【発明の概要】
【発明が解決しようとする課題】
【０００５】
一方、上記の真贋判定技術をプラスチックフィルム印刷物に適用するために、フレキソ印刷またはグラビア印刷適性を有するセキュリティ印刷用インキ組成物が求められている。一般的に、かかる印刷に使用される印刷構成では、包装材料が製袋されたときに、その表面に印刷されるものを表刷り印刷といわれ、または裏面に印刷され、印刷面に必要に応じて接着剤やアンカーコート剤を塗布し、ラミネーション加工を施すものを裏刷り印刷といわれる。
【０００６】
しかし、上記特許文献１や特許文献２に使用されるインキ組成物は、オフセット印刷用インキ組成物であり、これらをフレキソまたはグラビア印刷組成物として用いた場合、粘度や溶解性の違いからインキの保存安定性が損なわれたり、顔料の分散状態が変化するためにドクター切れ性が低下する等の不具合を生じやすい。また、上記特許文献３はグラビア印刷方式であるが、ドクター切れ性と耐候性に劣る。
【０００７】
このように、フレキソ印刷またはグラビア印刷インキ組成物として必要な性能である顔料（染料）の分散安定性、印刷物の耐候性、印刷物の発光適性、印刷物の耐ブロッキング性などの印刷適性を十分に備えたセキュリティ印刷用インキ組成物は未だ見出されていないのが現状であった。
【０００８】
本発明は、上記の実情に鑑みてなされたものであり、顔料の分散安定性、印刷物の耐候性、印刷物の発光適性、印刷物の耐ブロッキング性などの印刷適性を十分に備えたインキ組成物を提供することを目的とする。
【課題を解決するための手段】
【０００９】
すなわち、本発明は、顔料、バインダー樹脂、および溶剤を含むインキ組成物であって、前記顔料が、一般式（１）：
【化１】
2018199802.tif 000002
（一般式（１）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、一般式（２）：
【化２】
2018199802.tif 000003
（一般式（２）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、および一般式（３）：
【化３】
2018199802.tif 000004
（一般式（３）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物からなる群より選ばれる１種以上の蛍光性有機顔料であり、前記バインダー樹脂が、ポリウレタン樹脂、およびポリアミド樹脂からなる群より選ばれる１種以上であるベースポリマーと、セルロース誘導体であり、前記ベースポリマーと前記セルロース誘導体の質量比（ベースポリマー／セルロース誘導体）が６５／３５〜９０／１０であるインキ組成物に関する。
【００１０】
また、本発明は、前記インキ組成物を用いて印刷してなる印刷物に関する。
【発明の効果】
【００１１】
本発明のインキ組成物は、顔料、バインダー樹脂、および溶剤を含み、前記顔料は、特定の構造を有する蛍光性有機顔料であり、かつ前記バインダー樹脂は、ポリウレタン樹脂、およびポリアミド樹脂からなる群より選ばれる１種以上であるベースポリマーと、セルロース誘導体である。本発明は、前記顔料を、特定比で構成されるベースポリマーとセルロース誘導体を含むバインダー樹脂に配合することにより、顔料の分散安定性、印刷物の耐候性、印刷物の発光適性、印刷物の耐ブロッキング性などの印刷適性を十分に備えたインキ組成物を提供することができることから、セキュリティ印刷用インキ組成物として好適である。また、前記顔料（蛍光性有機顔料）は、可視光に対しては蛍光を出さず、ブラックライトなどの紫外光を当てると蛍光を発するものであるのに対し、一般的に知られている蛍光顔料は、可視光に対しても蛍光を出すため、本発明のインキ組成物は、ブラックライト照射下での真贋判定に有用なインキ組成物である。
【発明を実施するための形態】
【００１２】
本発明のインキ組成物は、顔料、バインダー樹脂、および溶剤を含む。
【００１３】
＜顔料＞
本発明の顔料は、一般式（１）：
【化４】
2018199802.tif 000005
（一般式（１）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、一般式（２）：
【化５】
2018199802.tif 000006
（一般式（２）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）で表される化合物、および一般式（３）：
【化６】
2018199802.tif 000007
（一般式（３）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つは、ハロゲン原子、メチル基、エチル基、メトキシ基、またはエトキシ基を表す。）からなる群より選ばれる１種以上の蛍光性有機顔料である。前記顔料は、少なくとも１種を用いればよく、２種以上を組み合わせて用いることができる。
【００１４】
前記一般式（１）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つ（ビフェニル基中、合計２つ）は、ハロゲン原子、メチル基、エチル基、メトキシ基、またはエトキシ基を表す。前記一般式（１）で表される化合物は、化合物の入手容易性の観点から、Ｒ１〜Ｒ５のうち、１つまたは２つが、ハロゲン原子、メチル基、エチル基、メトキシ基、またはエトキシ基であることが好ましく、また、Ｒ６〜Ｒ９のうち、１つまたは２つが、ハロゲン原子、メチル基、エチル基、メトキシ基、またはエトキシ基であることが好ましい。前記ハロゲン原子の中でも、塩素原子が好ましい。
【００１５】
前記一般式（２）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つ（ビフェニル基中、合計２つ）は、ハロゲン原子、メチル基、エチル基、メトキシ基、またはエトキシ基を表す。前記一般式（２）で表される化合物は、化合物の入手容易性の観点から、Ｒ１〜Ｒ５のうち、１つまたは２つが、ハロゲン原子、メチル基、エチル基、メトキシ基、またはエトキシ基であることが好ましく、また、Ｒ６〜Ｒ９のうち、１つまたは２つが、ハロゲン原子、メチル基、エチル基、メトキシ基、またはエトキシ基であることが好ましい。前記ハロゲン原子の中でも、塩素原子が好ましい。
【００１６】
前記一般式（３）中、Ｒ１〜Ｒ５は、独立して、水素原子、ハロゲン原子、メチル基、エチル基、メトキシ基、またはエトキシ基を表し、Ｒ６〜Ｒ９は、独立して、水素原子、ハロゲン原子、メチル基、エチル基、メトキシ基、またはエトキシ基を表し、Ｒ６〜Ｒ９のうち、少なくとも１つ（ビフェニル基中、合計２つ）は、ハロゲン原子、メチル基、エチル基、メトキシ基、またはエトキシ基を表す。前記一般式（３）で表される化合物は、化合物の入手容易性の観点から、Ｒ１〜Ｒ５のうち、１つまたは２つが、ハロゲン原子、メチル基、エチル基、メトキシ基、またはエトキシ基であることが好ましく、また、Ｒ６〜Ｒ９のうち、１つまたは２つが、ハロゲン原子、メチル基、エチル基、メトキシ基、またはエトキシ基であることが好ましい。前記ハロゲン原子の中でも、塩素原子が好ましい。
【００１７】
前記顔料としては、例えば、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー５５、Ｃ．Ｉ．ピグメントイエロー６３、Ｃ．Ｉ．ピグメントイエロー７７、Ｃ．Ｉ．ピグメントイエロー８１、Ｃ．Ｉ．ピグメントイエロー８３、Ｃ．Ｉ．ピグメントイエロー８７、Ｃ．Ｉ．ピグメントイエロー１０６、Ｃ．Ｉ．ピグメントイエロー１１３、Ｃ．Ｉ．ピグメントイエロー１１４、Ｃ．Ｉ．ピグメントイエロー１２４、Ｃ．Ｉ．ピグメントイエロー１２６、Ｃ．Ｉ．ピグメントイエロー１２７、Ｃ．Ｉ．ピグメントイエロー１５２、Ｃ．Ｉ．ピグメントイエロー１７０、Ｃ．Ｉ．ピグメントイエロー１７２、Ｃ．Ｉ．ピグメントイエロー１７６、Ｃ．Ｉ．ピグメントオレンジ１５、Ｃ．Ｉ．ピグメントオレンジ１６などが挙げられる。これらの中でも、Ｃ．Ｉ．ピグメントイエロー１４、Ｃ．Ｉ．ピグメントオレンジ１６が好ましい。
【００１８】
＜バインダー樹脂＞
本発明のバインダー樹脂は、ポリウレタン樹脂、およびポリアミド樹脂からなる群より選ばれる１種以上であるベースポリマーと、セルロース誘導体を含む。前記ポリアミド樹脂は、本発明のインキ組成物を、包装材料が製袋されたときに、その表面に印刷されるような表刷り印刷に使用する際に適しており、一方、前記ポリウレタン樹脂は、本発明のインキ組成物を、包装材料の裏面に印刷され、印刷面に必要に応じて接着剤やアンカーコート剤を塗布し、ラミネーション加工を施すような裏刷り印刷に使用する際に適している。
【００１９】
＜ポリウレタン樹脂＞
本発明のポリウレタン樹脂は、分子中に２個以上のウレタン結合を有する樹脂であり、特に制限なく使用できるが、例えば、ジイソシアネート化合物とジオール化合物を反応させて得られたウレタンプレポリマーに、さらに、鎖伸長剤および反応停止剤を反応させて得られるものが挙げられる。前記ポリウレタン樹脂は、少なくとも１種を用いればよく、２種以上を組み合わせて用いることができる。
【００２０】
前記ジイソシアネート化合物としては、例えば、ヘキサメチレンジイソシアネート、２，２，４−トリメチルヘキサメチレンジイソシアネートなどの脂肪族ジイソシアネート化合物；イソホロンジイソシアネート、水添キシリレンジイソシアネートなどの脂環族ジイソシアネート化合物；キシリレンジイソシアネート、α，α，α’，α’−テトラメチルキシリレンジイソシアネートなどの芳香脂肪族ジイソシアネート化合物；トルイレンジイソシアネート、ジフェニルメタンジイソシアネートなどの芳香族ジイソシアネート化合物などが挙げられる。これらの中でも、反応の制御が簡単で、得られるポリウレタン樹脂の性能のバランスが良好である観点から、脂環族または芳香脂肪族ジイソシアネート化合物が好ましく、特に、イソホロンジイソシアネート、α，α，α’，α’−テトラメチルキシリレンジイソシアネートが好ましい。前記ジイソシアネート化合物は、少なくとも１種を用いればよく、２種以上を組み合わせて用いることができる。
【００２１】
前記ジオール化合物としては、例えば、ポリエステルジオール化合物、ポリエーテルジオール化合物、ポリカーボネート化合物、ポリブタジエングリコール化合物などの高分子ジオールなどが挙げられる。ジオール化合物は、少なくとも１種を用いればよく、２種以上を組み合わせて用いることができる。
【００２２】
前記ジオール化合物の数平均分子量は、顔料分散性の観点から、４００以上が好ましく、１，０００以上がより好ましい。また、ジオール化合物の数平均分子量は、ジイソシアネート化合物との反応性を高める観点から、１０，０００以下が好ましく、６，０００以下がより好ましい。
【００２３】
前記ポリエステルジオール化合物としては、例えば、低分子ジオール成分（エチレングリコール、１，３−プロパンジオール、１，４−ブタンジオールなどの直鎖状グリコール類；１，２−プロパンジオール、ネオペンチルグリコール、３−メチル−１，５−ペンタンジオール、２，４−ジエチル−１，５−ペンタンジオールなどの分岐グリコール類；ジエチレングリコール、トリエチレングリコールなどのエーテル系ジオール類）と、ジカルボン酸成分（コハク酸、アジピン酸、マレイン酸などの飽和および不飽和脂肪族ジカルボン酸類；フタル酸などの芳香族ジカルボン酸類）を反応させて得られるものなどが挙げられる。
【００２４】
前記ポリエーテルジオール化合物としては、例えば、環状エステル化合物（ラクトンなど）を開環反応させて得られるポリエステルジオール化合物、あるいはジオール化合物（（ポリ）アルキレングリコール化合物、ビスフェノールなど）にオキシアルキレン（酸化エチレン、酸化プロピレンなど）やテトラヒドロフランなどを重付加させて得られるポリエーテルジオール化合物などが挙げられる。
【００２５】
前記ジオール化合物は、インキ諸物性の観点から、ポリエステルジオールやポリエーテルジオールが好ましい。
【００２６】
前記鎖伸長剤は、分子内にイソシアネート基との反応可能な官能基（アミノ基、水酸基など）を２つ以上有する化合物が利用できる。分子内にアミノ基を２つ以上含有化合物としては、例えば、１級アミノ基を２つ有するジアミン類（エチレンジアミン、１，３−プロピレンジアミン、１，４−ブチレンジアミン、ヘキサメチレンジアミン、イソホロンジアミンなど）、１級アミノ基と２級アミノ基を１つずつ有するジアミン類（２−エチルアミノエチルアミンなど）、１級アミノ基を２つと２級アミノ基を１つ以上有するポリアミン類（ジエチレントリアミン、トリエチレンテトラミンなど）などが挙げられる。また、分子内に水酸基を２つ以上含有する水酸基含有化合物としては、低分子ジオール類（エチレングリコール、プロピレングリコール、ブチレングリコール、ジエチレングリコール、トリエチレングリコールなど）などが挙げられる。さらに、分子内にアミノ基を２つと水酸基を１つ有する化合物としては、例えば、アミノエチルエタノールアミン、アミノプロピルエタノールアミンなど、上記１級アミノ基を２つ有するジアミン類にエチレンオキサイドの１モル付加物などが挙げられる。前記鎖伸長剤は、少なくとも１種を用いればよく、２種以上を組み合わせて用いることができる。
【００２７】
前記鎖伸長剤は、ポリウレタン樹脂の分子内に水酸基やアミノ基などの官能基を導入する観点から、アミノ基、水酸基などの官能基を３つ以上有する化合物を用いることができる。前記アミノ基、水酸基などの官能基を３つ以上有する化合物としては、グリセリン、アミノエチルエタノールアミンなどが挙げられる。
【００２８】
前記反応停止剤は、分子内にイソシアネート基との反応可能な官能基（アミノ基、水酸基など）を１つ以上有する化合物が利用でき、具体的には、モノアルコール類（メタノール、エタノールなど）、モノアミン類（ｎ−ブチルアミン、ジ−ｎ−ブチルアミンなど）、分子内にアミノ基と水酸基と１つずつ有するアルカノールアミン類（モノエタノールアミン、エチルエタノールアミン、ジエタノールアミン）などが挙げられる。また、前記反応停止剤としては、前記鎖伸長剤として挙げた化合物も利用できる。反応停止剤は、ポリウレタン樹脂の分子内に水酸基やアミノ基などの官能基を導入する観点から、前記分子内にアミノ基と水酸基と１つずつ有するアルカノールアミン類や、前記鎖伸長剤として例示した、１級アミノ基を２つ有するジアミン類や、低分子ジオール類を用いることができる。前記反応停止剤は、少なくとも１種を用いればよく、２種以上を組み合わせて用いることができる。
【００２９】
前記ジイソシアネート化合物とジオール化合物を反応させて得られるウレタンプレポリマーの製造において、ジイソシアネート化合物のＮＣＯとジオール化合物のＯＨの当量比（ジイソシアネート化合物のＮＣＯの当量／ジオール化合物のＯＨの当量）は、１．３〜３で反応させることが好ましく、１．５〜２で反応させることがより好ましい。
【００３０】
前記鎖伸長剤は、前記プレポリマーの残存するイソシアネート基に対して、０．５〜０．９５当量程度の範囲で反応させることが好ましい。また、前記反応停止剤は、鎖伸長後のポリウレタン樹脂１モルに対して、２モル程度の比率で反応させることが好ましい。
【００３１】
前記ポリウレタン樹脂の重量平均分子量は、５，０００〜５０，０００であることが好ましく、１０，０００〜３０，０００であることがより好ましい。なお、本発明の重量平均分子量は、ゲル浸透クロマトグラフィー（ＧＰＣ）法によって測定することができる。一例として、ＧＰＣ装置としてＷａｔｅｒ２６９０（ウォーターズ社製）、カラムとしてＰＬｇｅｌ、５μ、ＭＩＸＥＤ−Ｄ（Ｐｏｌｙｍｅｒ  Ｌａｂｏｒａｔｏｒｉｅｓ社製）を使用して、展開溶媒としてテトラヒドロフラン、カラム温度２５℃、流速１ミリリットル／分、ＲＩ検出器、試料注入濃度１０ミリグラム／ミリリットル、注入量１００マイクロリットルの条件下、クロマトグラフィーを行ない、ポリスチレン換算の重量平均分子量として求めることができる。
【００３２】
前記ポリウレタン樹脂は、水酸基やアミノ基などの官能基を有するポリウレタン樹脂が好ましい。このような官能基を有するポリウレタン樹脂を得る方法としては、上記のアミノ基、水酸基などの官能基を３つ以上有する化合物を鎖伸長剤として用いる方法や、前記鎖伸長剤や前記反応停止剤を用いずに、前記ジイソシアネート化合物を前記ジオール化合物の１．０倍未満のモル比率で反応させる方法などの既知の方法が採用できる。
【００３３】
＜ポリアミド樹脂＞
本発明のポリアミド樹脂は、分子中に２個以上のアミド結合を有する樹脂であり、特に制限なく使用できるが、例えば、重合脂肪酸を含む酸成分と、ポリアミンを含むアミン成分を反応させて得られるものが挙げられる。
【００３４】
前記重合脂肪酸は、一般に、炭素数が１０から２２の不飽和脂肪酸、またはそのエステル化物の重合により得られるものである。前記重合脂肪酸としては、例えば、一塩基性脂肪酸、二量化重合脂肪酸、三量化重合脂肪酸などが挙げられる。
【００３５】
また、前記酸成分は、コハク酸、アジピン酸、アゼライン酸、マレイン酸などの脂肪族ジカルボン酸；シクロヘキサンジカルボン酸などの脂環族ジカルボン酸；イソフタル酸、テレフタル酸など芳香族ジカルボン酸などジカルボン酸や、酢酸、ステアリン酸、オレイン酸、リノール酸などのモノカルボン酸などを含むことができる。
【００３６】
前記ポリアミンは、エチレンジアミン、プロピレンジアミン、ヘキサメチレンジアミン、メチルアミノプロピルアミン、ジエチレントリアミン、トリエチレンテトラミンなどの脂肪族ポリアミン；シクロヘキシレンジアミン、イソホロンジアミンなどの脂環族ポリアミン；キシリレンジアミン、フェニレンジアミン、ジアミノジフェニルメタンなどの芳香族ポリアミンなどが挙げられる。
【００３７】
また、前記アミン成分には、ブチルアミン、オクチルアミン、ジエチルアミン、モノエタノールアミン、モノプロパノールアミン、ジエタノールアミン、ジプロパノールアミンなどの一級および二級モノアミンなどを含むことができる。
【００３８】
前記ポリアミド樹脂の合成方法としては、反応成分のカルボキシル基／アミノ基の比率を０．９／１〜１／０．９、好ましくは１／１とし、反応温度を１６０〜２８０℃、好ましくは１８０〜２３０℃として、最終段階では１００ｔｏｒｒ程度の減圧下で反応させることが望ましい。
【００３９】
＜セルロース誘導体＞
本発明のセルロース誘導体は、例えば、ニトロセルロース（ニトロ基置換体）、セルロースアセテート、セルロースアセテートプロピオネート、セルロースアセテートブチレートなどの低級アシル基置換体、メチルセルロース、エチルセルロースなどの低級アルキル基置換体、ベンジルセルロース、ヒドロキシエチルセルロース、ヒドロキシプロピルセルロース、ヒドロキシメチルプロピルセルロースなどの水酸基を有するものが挙げられる。セルロース誘導体は、顔料分散性の観点から、ニトロセルロースが好ましく、インキの皮膜物性の観点から、低級アシル基置換体および低級アルキル基置換体が好ましい。また、前記セルロース誘導体の水酸基の置換度は３０〜８５％程度が好ましい。セルロース誘導体は、少なくとも１種を用いればよく、２種以上を組み合わせて用いることができる。
【００４０】
前記セルロース誘導体の重量平均分子量は、１０，０００〜５００，０００であることが好ましく、１０，０００〜３００，０００であることがより好ましい。なお、重量平均分子量は、前記ポリウレタン樹脂の重量平均分子量と同様な方法より求めることができる。
【００４１】
本発明のバインダー樹脂には、前記ポリウレタン樹脂、前記ポリアミド樹脂、および前記セルロース誘導体以外のその他の樹脂を用いることができる。前記その他の樹脂としては、例えば、塩化ビニル／酢酸ビニル共重合体、（メタ）アクリル系共重合体、ブチラール樹脂などが挙げられる。
【００４２】
＜溶剤＞
本発明の溶剤は、特に制限なく使用できるが、環境に配慮する観点から、芳香族炭化水素系有機溶剤を含有しないことが好ましい。このような溶剤としては、メタノール、エタノール、ｎ−プロパノール、イソプロパノール、ブタノールなどのアルコール系有機溶剤；アセトン、メチルエチルケトン、メチルイソブチルケトンなどのケトン系有機溶剤；酢酸メチル、酢酸エチル、酢酸プロピル、酢酸ブチルなどのエステル系有機溶剤；ｎ−ヘキサン、ｎ−ヘプタン、ｎ−オクタンなどの脂肪族炭化水素系有機溶剤；シクロヘキサン、メチルシクロヘキサン、エチルシクロヘキサン、シクロヘプタン、シクロオクタンなどの脂環族炭化水素系有機溶剤などが挙げられる。前記溶剤は、少なくとも１種を用いればよく、バインダー樹脂の溶解性や乾燥性などを考慮して、２種以上を組み合わせて用いることができる。ただし、環境により配慮する観点から、前記溶剤の中でも、ケトン系有機溶剤の使用を抑制することが好ましい。
【００４３】
前記溶剤は、本発明のインキ組成物を、フレキソ印刷インキ組成物に適用する場合、前記溶剤中、前記アルコール系有機溶剤および前記エステル系有機溶剤の合計の割合は、９０質量％以上であることが好ましく、９５質量％以上であることがより好ましい。
【００４４】
前記溶剤は、本発明のインキ組成物を、表刷りグラビア印刷インキ組成物に適用する場合、前記溶剤中、前記アルコール系有機溶剤、前記エステル系有機溶剤、および前記脂環族炭化水素系有機溶剤の合計の割合は、９０質量％以上であることが好ましく、９５質量％以上であることがより好ましい。また、前記溶剤は、本発明のインキ組成物を、裏刷りグラビア印刷インキ組成物に適用する場合、前記溶剤中、前記アルコール系有機溶剤および前記エステル系有機溶剤の合計の割合は、９０質量％以上であることが好ましく、９５質量％以上であることがより好ましい。
【００４５】
以下に、本発明のインキ組成物に含まれる各成分の割合について説明する。
【００４６】
前記顔料は、前記バインダー樹脂１００質量部に対して、５０〜２００質量部であることが好ましい。前記顔料は、蛍光特性の観点から、前記バインダー樹脂１００質量部に対して、５０質量部以上であることが好ましく、７５質量部以上であることがより好ましく、そして、顔料分散性と印刷適性の観点から、２００質量部以下であることが好ましく、１５０質量部以下であることがより好ましい。
【００４７】
前記バインダー樹脂において、前記ベースポリマーと前記セルロース誘導体の質量比（ベースポリマー／セルロース誘導体）は、６５／３５〜９０／１０である。前記ベースポリマーと前記セルロース誘導体の質量比は、前記ベースポリマーとして、前記ポリアミド樹脂を用いた場合、顔料の分散性を向上させる観点から、８５／１５以下であることが好ましい。また、前記ベースポリマーと前記セルロース誘導体の質量比は、前記ベースポリマーとして、前記ポリウレタン樹脂を用いた場合、基材への密着性を向上させる観点から、７０／３０以上であることが好ましく、７５／２５以上であることがより好ましい。
【００４８】
前記溶剤の割合は、本発明のインキ組成物を、フレキソ印刷インキ組成物に適用する場合、インキ組成物中、５５〜８０質量％であることが好ましく、６０〜７５質量％であることがより好ましい。前記溶剤の割合は、本発明のインキ組成物を、グラビア印刷インキ組成物に適用する場合、インキ組成物中、６５〜９０質量％であることが好ましく、７０〜８５質量％であることがより好ましい。
【００４９】
前記顔料と前記バインダー樹脂と前記溶剤の合計の割合は、インキ組成物中、印刷適性を考慮する観点から、８０質量％以上であることが好ましく、９０質量％以上であることがより好ましく、９５質量％以上であることがさらに好ましく、９８質量％以上であることがよりさらに好ましい。
【００５０】
本発明のインキ組成物には、インキ組成物の性能が低下しない範囲でチタンキレート、ジルコニウムキレートなどの金属キレート架橋剤；ポリオレフィンワックス、パラフィンワックスなどのワックス類；飽和脂肪酸アミド、不飽和脂肪酸アミド、変性脂肪酸アミドなどの脂肪酸アミド；ダイマー酸系樹脂、ロジン系樹脂、マレイン酸系樹脂、石油樹脂、テルペン樹脂、ケトン樹脂、ダンマー樹脂、コーパル樹脂、塩素化ポリプロピレン、酸化ポリプロピレンなどのハードレジン；レベリング剤、界面活性剤、可塑剤などを任意に添加することができる。
【００５１】
＜インキ組成物の調製方法＞
本発明のインキ組成物を調製する方法としては、特に限定されず、例えば、上記の成分を順番に、あるいは同時に添加して、ビーズミル、ボールミル、サンドミル、アトライター、ロールミル、パールミル、高速攪拌装置、ペイントコンディショナーなどで混合して調製することができる。
【００５２】
＜印刷物の作製方法＞
本発明の印刷物は、前記インキ組成物を支持体（基材）に塗工（印刷）し、乾燥することによって得られ、前記支持体上にインキ層（印刷皮膜）が形成されたものである。前記印刷の方法は、フレキソ印刷機、あるいはグラビア印刷機を用いることが好ましい。前記乾燥は、熱風などにより溶剤を蒸発させる工程を設けてもよい。前記印刷機による印刷条件は、従来公知の条件が適宜採用できる。
【００５３】
前記支持体（基材）としては、金属、木材、紙およびプラスチックのいずれでも良いが、これらの中でもプラスチックフィルムが好ましい。前記プラスチックフィルムとしては、例えば、ポリエチレンテレフタレート、ポリエチレンナフタレートなどのポリエステル、ポリシクロオレフィン、ポリアセテート、ポリエーテルスルホン、ポリカーボネート、ポリアミド、ポリイミド、（メタ）アクリル系ポリマー、ポリ塩化ビニル、ポリ塩化ビニリデン、ポリスチレン、ポリビニルアルコール、ポリアリレート、ポリフェニレンサルファイド、ジアセチルセルロースやトリアセチルセルロースなどのセルロース系ポリマーなどのフィルムが挙げられる。
【００５４】
なお、本発明の顔料は、前記バインダー樹脂として、ポリエステル樹脂、ポリウレタン樹脂、ポリアミド樹脂、セルロース誘導体、塩化ビニル／酢酸ビニル共重合体、エチレン／酢酸ビニル共重合体、（メタ）アクリル系共重合体、ブチラール樹脂、ロジン系樹脂、スチレン−マレイン酸系樹脂、エポキシ樹脂、フェノール系樹脂、塩素化ポリオレフィン樹脂、アルキッド樹脂などを用い、水や有機溶剤などの各種媒体中で顔料分散して印刷インキとすることで、公知の種々の印刷方式によって印刷することができる。このような印刷方式としては、前述のグラビア印刷、フレキソ印刷のほか、オフセット印刷、枚葉印刷、デジタル印刷（インクジェット方式、トナー方式）などが挙げられる。当該印刷インキは、本発明のインキ組成物と同様に、ブラックライトなどの紫外線照射下での印刷物の真贋判定に適用できる。
【実施例】
【００５５】
以下に本発明を実施例などによって説明するが、本発明はこれらのみに限定されない。
【００５６】
＜製造例１＞
＜フレキソ裏刷り用ポリウレタン樹脂ワニスの製造＞
撹拌機、冷却管および窒素ガス導入管を備えた四つ口フラスコに、数平均分子量１，０００のポリ（３−メチル−１，５−ペンチレンアジペート）ジオール１００質量部およびイソホロンジイソシアネート４４．４質量部を仕込み、窒素ガスを導入しながら１００〜１０５℃で６時間反応させた。室温近くまで放冷し、酢酸プロピル９４．９質量部、イソプロピルアルコール３７９．４質量部を加えた後、イソホロンジアミン７．１質量部、アミノエチルエタノールアミン４．２質量部を加えて鎖伸長反応させ、さらにエチレンジアミン２．４質量部を加えて反応停止させて、フレキソ裏刷り用ポリウレタン樹脂ワニス（固形分：２５質量％、ポリウレタン樹脂の質量平均分子量約１２，０００）を得た。
【００５７】
＜グラビア裏刷り用ポリウレタン樹脂ワニスの製造＞
撹拌機、冷却管および窒素ガス導入管を備えた四つ口フラスコに、数平均分子量１，０００のポリ（３−メチル−１，５−ペンチレンアジペート）ジオール１００質量部およびイソホロンジイソシアネート４４．４質量部を仕込み、窒素ガスを導入しながら１００〜１０５℃で６時間反応させた。室温近くまで放冷し、酢酸プロピル３７９．４質量部、イソプロピルアルコール９４．９質量部を加えた後、イソホロンジアミン７．１質量部、アミノエチルエタノールアミン４．２質量部を加えて鎖伸長反応させ、さらにエチレンジアミン２．４質量部を加えて反応停止させて、グラビア裏刷り用ポリウレタン樹脂ワニス（固形分：２５質量％、ポリウレタン樹脂の質量平均分子量約１２，０００）を得た。
【００５８】
＜製造例２＞
＜フレキソ表刷り用ポリアミド樹脂ワニスの製造＞
ポリアミド樹脂（ニューマイド８５０、ハリマ化成社製）５０質量部を、ノルマルプロピルアルコール２５質量部およびイソプロピルアルコール２５質量部からなる混合溶媒に溶解させて固形分５０％のフレキソ表刷り用ポリアミド樹脂ワニスを得た。
【００５９】
＜グラビア表刷り用ポリアミド樹脂ワニスの製造＞
ポリアミド樹脂（ニューマイド８５０、ハリマ化成社製）２５質量部を、メチルシクロヘキサン３７．５質量部およびイソプロピルアルコール３７．５質量部からなる混合溶媒に溶解させて固形分２５％のフレキソ表刷り用ポリアミド樹脂ワニスを得た。
【００６０】
＜製造例３＞
＜フレキソ表刷り及び裏刷り用セルロース誘導体ワニスの製造＞
ニトロセルロース（ＳＳ１／８Ｓ、ＫＯＲＥＡ  ＣＮＣ社製、固形分７０質量％）２８．６質量部を、酢酸プロピル１６質量部およびノルマルプロピルアルコール５５．４質量部からなる混合溶媒に溶解させて固形分２０質量％のフレキソ表刷り及び裏刷り用ニトロセルロース誘導体ワニスを得た。
【００６１】
＜グラビア表刷り及び裏刷り用セルロース誘導体ワニスの製造＞
ニトロセルロース（ＳＳ１／４Ｓ、ＫＯＲＥＡ  ＣＮＣ社製、固形分７０質量％）２８．６質量部を、酢酸プロピル６４質量部およびノルマルプロピルアルコール７．４質量部からなる混合溶媒に溶解させて固形分２０質量％のグラビア表刷り及び裏刷り用ニトロセルロース誘導体ワニスを得た。
【００６２】
＜実施例１−１〜４−４、比較例１−１〜４−７＞
＜インキ組成物の調製＞
表１〜４に示す材料をペイントコンディショナーで混練し、実施例１−１〜４−４、比較例１−１〜４−７のインキ組成物を調製した。なお、表１に記載の数値は質量％である。
【００６３】
＜印刷物の作製＞
＜表刷り用フレキソ印刷物の作製＞
上記で得られた実施例１−１〜１−４、および比較例１−１〜１−７のインキ組成物を、ＰＥＴフィルム（商品名「Ｅ５１０２＃１２」、東洋紡株社製）に、フレキソ印刷機（塗工速度：１００ｍ／分、６０℃）で印刷、乾燥させ、１日経過させた後、以下の評価を行った。
【００６４】
＜裏刷り用フレキソ印刷物の作製＞
上記で得られた実施例２−１〜２−４、および比較例２−１〜２−７のインキ組成物を、ＰＥＴフィルム（商品名「Ｅ５１０２＃１２」、東洋紡株社製）に、フレキソ印刷機（塗工速度：１００ｍ／分、６０℃）で印刷、乾燥させ、１日経過させた後、以下の評価を行った。
【００６５】
＜表刷り用グラビア印刷物の作製＞
上記で得られた実施例３−１〜３−４、および比較例３−１〜３−７のインキ組成物を、ＰＥＴフィルム（商品名「Ｅ５１０２＃１２」、東洋紡株社製）に、グラビア印刷機（塗工速度：１００ｍ／ｍｉｎ、印刷版：ダイレクト１７５線ベタ版、乾燥温度：５０℃（風量８０％））で印刷、乾燥させ、１日経過させた後、以下の評価を行った。
【００６６】
＜裏刷り用グラビア印刷物の作製＞
上記で得られた実施例４−１〜４−４、および比較例４−１〜４−７のインキ組成物を、ＰＥＴフィルム（商品名「Ｅ５１０２＃１２」、東洋紡株社製）に、グラビア印刷機（塗工速度：１００ｍ／ｍｉｎ、印刷版：ダイレクト１７５線ベタ版、乾燥温度：５０℃（風量８０％））で印刷、乾燥させ、１日経過させた後、以下の評価を行った。
【００６７】
上記の実施例および比較例で得られた、インキ組成物、または印刷物について以下の評価を行った。評価結果を表１〜４に示す。
【００６８】
＜分散安定性の評価＞
分散安定性の評価は、上記で得られた各インキ組成物を、Ｂ型粘度計の３０ｒｐｍでの粘度（初期粘度）を測定した。さらに、各インキ組成物を、ガラス瓶で密閉し、４０℃で７日間放置した後のＢ型粘度計の３０ｒｐｍでの粘度（経時粘度）を測定し、以下の３段階で評価した。
Ａ：初期粘度が２．０±１．０ｐｓであり、経時粘度が初期粘度の±０．２ｐｓ未満
Ｂ：初期粘度が２．０±１．０ｐｓであり、経時粘度が初期粘度の±０．２ｐｓ以上
Ｃ：初期粘度が２．０±１．０ｐｓにならない
【００６９】
＜耐候性の評価＞
耐候性の評価は、上記で得られた各印刷物をフェードメーターにて光照射し、目視による変褪色の度合いについて、以下の３段階で評価した。
Ａ：４０時間照射で変褪色がない
Ｂ：２０時間照射で変褪色がないが、４０時間照射で変褪色がある
Ｃ：２０時間照射で変褪色がわずかにある
【００７０】
＜発光適性の評価＞
発光適性の評価は、上記で得られた各印刷物にブラックライトをかざし、目視による印刷皮膜からの発光について、以下の２段階で評価した。
Ａ：発光する
Ｃ：発光しない
【００７１】
＜耐ブロッキング性の評価＞
耐ブロッキング性の評価は、上記で得られた各印刷物における各印刷面と非印刷面を合わせて、バイスでしめこみ、４０℃で１２時間放置後に手で剥がし、印刷皮膜の剥離の程度と剥離抵抗の強度について、以下の３段階で評価した。
Ａ：印刷皮膜の剥離がなく、剥離抵抗が感じられない
Ｂ：印刷皮膜の剥離がないが、剥離抵抗が感じられる
Ｃ：印刷皮膜の剥離があり、剥離抵抗が強く感じられる
【００７２】
＜接着性の評価＞
接着性の評価は、上記で得られた各印刷物における印刷皮膜にセロハンテープを貼り付け、これを急速に剥がしたときの印刷皮膜がフィルムから剥離する度合いについて、以下の３段階で評価した。
Ａ：印刷皮膜のフィルムからの剥離がない
Ｂ：印刷皮膜のフィルムからの剥離があるが、剥離面積は３０％未満である
Ｃ：印刷皮膜のフィルムからの剥離があり、剥離面積は３０％以上である
【００７３】
＜耐摩擦適性の評価＞
学振型摩擦堅牢度試験機（商品名「ＲＴ２００」、大栄科学精機社製）を用いて、各印刷物の印刷皮膜を晒布（商品名「染色堅ろう度試験用添付白布カナキン３号」）で２００ｇの荷重下１００回摩擦し、印刷皮膜のフィルムからの剥離の程度について、以下の３段階で評価した。
Ａ：印刷皮膜のフィルムからの剥離がない
Ｂ：印刷皮膜のフィルムからの剥離があるが、剥離面積は３０％未満である
Ｃ：印刷皮膜のフィルムからの剥離があり、剥離面積は３０％以上である
【００７４】
＜ラミネート強度の評価＞
ラミネート強度の評価は、上記で得られた各印刷物における印刷皮膜に、接着剤（商品名「タケラックＡ―５１５」と商品名「タケネートＡ―５０」を１０／１質量比で混合したものを酢酸エチルで固形分を３０質量％に調整したもの、いずれも三井化学社製）を塗布し、ポリエチレンフィルム（商品名「ユニラックスＬＳ−７１１Ｃ＃５０」、出光ユニテック社製）を貼り合わせた。４０℃、７２時間にてエージングした後、剥離速度３００ｍｍ／ｍｉｎのピール強度について、以下の３段階で評価した。
Ａ：強度が５００ｇ／１５ｍｍ以上である
Ｂ：強度が２００ｇ以上５００ｇ／１５ｍｍ未満である
Ｃ：強度が２００ｇ／１５ｍｍ未満である
【００７５】
＜ドクター切れ性の評価＞
ドクター切れ性の評価は、上記で得られた実施例３−１〜４−４、および比較例３−１〜４−７にかかるインキ組成物を、グラビア印刷機にて、印刷スピードが１００ｍ／分のときの、印刷面の状態について、以下の３段階で評価した。
Ａ：版カブリ、ベタスジ、ツーツー汚れ（線状汚れ）などが発生しない
Ｂ：版カブリ、ベタスジ、ツーツー汚れ（線状汚れ）などが若干発生する
Ｃ：版カブリ、ベタスジ、ツーツー汚れ（線状汚れ）などが多く発生する
【００７６】
【表１】
2018199802.tif 000008
【００７７】
【表２】
2018199802.tif 000009
【００７８】
【表３】
2018199802.tif 000010
【００７９】
【表４】
2018199802.tif 000011
【００８０】
表１〜４中、
Ｐｉｇｍｅｎｔ  Ｙｅｌｌｏｗ  １４は、Ｃ．Ｉ．ピグメントイエロー１４（前記一般式（１）中、Ｒ１〜Ｒ４が水素原子、Ｒ５がメチル基、Ｒ６が水素原子、Ｒ７が塩素原子、Ｒ８〜Ｒ９が水素原子のもの）；
Ｐｉｇｍｅｎｔ  Ｏｒａｎｇｅ  １６は、Ｃ．Ｉ．ピグメントオレンジ１６（前記一般式（１）中、Ｒ１〜Ｒ５が水素原子、Ｒ６が水素原子、Ｒ７がメトキシ基、Ｒ８〜Ｒ９が水素原子のもの）；
Ｐｉｇｍｅｎｔ  Ｙｅｌｌｏｗ  ７４は、Ｃ．Ｉ．ピグメントイエロー７４；
Ｐｉｇｍｅｎｔ  Ｏｒａｎｇｅ  １３は、Ｃ．Ｉ．ピグメントオレンジ１３；
黄  蛍光顔料は、ＦＺ−３０４５Ｓ  Ｌｅｍｏｎ  Ｙｅｌｌｏｗ（シンロイヒ社製）；
オレンジ  蛍光顔料は、ＦＺ−３０４４  Ｏｒａｎｇｅ（シンロイヒ社製）；を示す。